(57)【要約】【課題】  本発明によれば、革製品に塗布しやすく、消費者にとっても取り扱いやすい、革用メンテナンス剤およびその製造方法が提供される。【解決手段】  シリコーンオイルと、グリセリンと、水とを含む革用メンテナンス剤であり、前記シリコーンオイルの含有量が、０．５〜１５．０質量％であり、前記グリセリンの含有量が、５．０〜３０．０質量％であり、前記水の含有量が、４５．０〜９４．０質量％である革用メンテナンス剤。革用メンテナンス剤の製造方法であって、シリコーンエマルションと、グリセリンと、希釈水とを混合する混合工程を有し、前記混合工程において、前記革用メンテナンス剤の全量における、前記シリコーンエマルションの含有量が５．０〜３０．０質量％、前記グリセリンの含有量が５．０〜３０．０質量％、前記希釈水の含有量が４０．０〜９０．０質量％となるように混合する製造方法。【選択図】  なし【特許請求の範囲】
【請求項１】
シリコーンオイルと、グリセリンと、水とを含む革用メンテナンス剤であり、
前記シリコーンオイルの含有量が、０．５〜１５．０質量％であり、
前記グリセリンの含有量が、５．０〜３０．０質量％であり、
前記水の含有量が、４５．０〜９４．０質量％である革用メンテナンス剤。
【請求項２】
界面活性剤を含む請求項１に記載の革用メンテナンス剤。
【請求項３】
前記シリコーンオイルと、前記グリセリンと、前記水と、前記界面活性剤とからなる請求項２に記載の革用メンテナンス剤。
【請求項４】
加脂剤を含む請求項１または２に記載の革用メンテナンス剤。
【請求項５】
前記シリコーンオイルと、前記グリセリンと、前記水と、前記界面活性剤と、前記加脂剤とからなる請求項４に記載の革用メンテナンス剤。
【請求項６】
シリコーンオイルと、グリセリンと、水とを含む革用メンテナンス剤の製造方法であって、
前記シリコーンオイルが水分散媒に分散した水中油滴型のシリコーンエマルションと、前記グリセリンと、希釈水とを混合する混合工程を有し、
前記混合工程において、前記革用メンテナンス剤の全量における、前記シリコーンエマルションの含有量が５．０〜３０．０質量％、前記グリセリンの含有量が５．０〜３０．０質量％、前記希釈水の含有量が４０．０〜９０．０質量％となるように混合する製造方法。
【発明の詳細な説明】
【技術分野】
【０００１】
本発明は、革用メンテナンス剤およびその製造方法に関する。
【背景技術】
【０００２】
革製品は、使用を続けると、硬化したり、乾燥によるひび割れが発生したりするため、革製品を長く使用するためには、日常的に手入れ（メンテナンス）をすることが必要である。
革製品のメンテナンス剤としては、ミツロウや鯨ロウ等の動物系ワックス、カルナバワックス等の植物系ワックス、パラフィンワックスやマイクロクリスタリンワックス等の石油系ワックス、モンタンワックス等の鉱物系ワックス、ヘキストワックス等の合成ワックス、ミンクオイルやココナッツオイル等の動植物系オイル等やこれらの組み合わせが知られており、ほぼ油分だけで構成されたものが主である（例えば、特許文献１、２）。
【先行技術文献】
【特許文献】
【０００３】
【特許文献１】特開２００１−３１１０５２号公報
【特許文献２】特開平１０−２３７３８９号公報
【発明の概要】
【発明が解決しようとする課題】
【０００４】
しかしながら、ワックス等の油性のメンテナンス剤は、取り扱いが難しく温度管理しながら使用しないといけなかったり、使い慣れない場合や、革製品の状態や種類によっては、塗布ムラが生じやすいという問題があった。また、塗りすぎなどにより、メンテナンス後に革製品の表面に白い結晶が生じる場合があるなどの問題があった。
また、メンテナンス剤にはクリームタイプのものもある。一般的な革製品は、水洗いは良くないとされていたり、水に濡れるとダメージを受ける印象がもたれている。そのため、クリームタイプのものも、ワックスと油を含み、油分の割合が多いものが多く、ワックス等と同様に、塗布ムラが生じやすいという問題があった。
また、油性のメンテナンス剤が革製品へ浸透しにくく、メンテナンス後の製品が硬い、べたつく等の仕上がりの状態に問題がある場合もあった。
このように、従来のメンテナンス剤は、消費者にとっては取り扱いが難しいものであった。
【０００５】
係る状況下、本発明の目的は、革製品に塗布しやすく、消費者にとっても取り扱いやすい、革用メンテナンス剤およびその製造方法を提供することである。
【課題を解決するための手段】
【０００６】
本発明者は、上記課題を解決すべく鋭意研究を重ねた結果、下記の発明が上記目的に合致することを見出し、本発明に至った。
【０００７】
すなわち、本発明は、以下の発明に係るものである。
＜１＞  シリコーンオイルと、グリセリンと、水とを含む革用メンテナンス剤であり、前記シリコーンオイルの含有量が、０．５〜１５．０質量％であり、前記グリセリンの含有量が、５．０〜３０．０質量％であり、前記水の含有量が、４５．０〜９４．０質量％である革用メンテナンス剤。
＜２＞  界面活性剤を含む前記＜１＞に記載の革用メンテナンス剤。
＜３＞  前記シリコーンオイルと、前記グリセリンと、前記水と、前記界面活性剤とからなる前記＜２＞に記載の革用メンテナンス剤。
＜４＞  加脂剤を含む前記＜１＞または＜２＞に記載の革用メンテナンス剤。
＜５＞  前記シリコーンオイルと、前記グリセリンと、前記水と、前記界面活性剤と、前記加脂剤とからなる前記＜４＞に記載の革用メンテナンス剤。
＜６＞  シリコーンオイルと、グリセリンと、水とを含む革用メンテナンス剤の製造方法であって、前記シリコーンオイルが水分散媒に分散した水中油滴型のシリコーンエマルションと、前記グリセリンと、希釈水とを混合する混合工程を有し、前記混合工程において、前記革用メンテナンス剤の全量における、前記シリコーンエマルションの含有量が５．０〜３０．０質量％、前記グリセリンの含有量が５．０〜３０．０質量％、前記希釈水の含有量が４０．０〜９０．０質量％となるように混合する製造方法。
【発明の効果】
【０００８】
本発明によれば、革製品に塗布しやすく、消費者にとっても取り扱いやすい、革用メンテナンス剤およびその製造方法が提供される。
また、本発明の革用メンテナンス剤を用いることで、革の柔らかさやなめらかさなどの仕上がりも優れたものとすることができる。
【発明を実施するための形態】
【０００９】
以下に本発明の実施の形態を詳細に説明するが、以下に記載する構成要件の説明は、本発明の実施態様の一例（代表例）であり、本発明はその要旨を変更しない限り、以下の内容に限定されない。なお、本明細書において「〜」という表現を用いる場合、その前後の数値を含む表現として用いる。
【００１０】
［本発明の革用メンテナンス剤］
本発明は、シリコーンオイルと、グリセリンと、水とを含む革用メンテナンス剤であり、前記シリコーンオイルの含有量が、０．５〜１５．０質量％であり、前記グリセリンの含有量が、５．０〜３０．０質量％であり、前記水の含有量が、４５．０〜９４．０質量％である革用メンテナンス剤（以下、本発明の革用メンテナンス剤」と記載する場合がある。）に関する。
【００１１】
上記のように、革製品は水に濡れると傷みやすいという印象があり、一般的に、革用のメンテナンス剤は油分からなるか、極めて油分の割合が高い。しかしながら、本発明者らは、水の割合を増やし、革成分に近づけた組成とし、さらに、水、シリコーンオイルおよびグリセリンを併用することで、革への浸透性や保湿性が高められ、革を状態よく仕上げることができることを見出した。
【００１２】
本発明の革用メンテナンス剤は、シリコーンオイルと、グリセリンと、水を上記割合で含み、構成する成分の中で水の割合が最も高い液状の組成物である。このような構成のため、製品に均一に塗布しやすい。
【００１３】
また、グリセリンと水を含むことにより、革の内部へのメンテナンス剤の浸透性および革に対する保湿性が高められる。グリセリンや水が革内部に浸透し、革内部に保持されることで、使用後の仕上がりにおける革の柔らかさや潤いを優れたものとすることができる。また、使用後の革製品のべたつきを抑えられ、表面のなめらかさも優れたものとすることができる。
【００１４】
また、シリコーンオイルにより、革の表面が保護されることで、浸透したメンテナンス剤の揮発が抑制されるため、本発明の革用メンテナンス剤の使用により革を良い状態に長時間維持することができる。
【００１５】
また、本発明の革用メンテナンス剤を用いることで、革製品の軽い汚れは除去することができる。
このように、本発明の革用メンテナンス剤を革製品に使用することにより、日常使いにより硬くなった革製品の柔らかさやなめらかさを向上や回復させたり、革製品を劣化しにくいものとしたりすることができる。
【００１６】
また、革製品によっては、本発明のメンテナンス剤が革の内部に浸透することで、革に含まれる染料などが革の表面に移動し、色戻りの効果が発揮されたり、防汚性を向上させることができる。これにより、使用により退色したの革の色を、未使用時の革の色に近づけることができる。
【００１７】
（シリコーンオイル）
本発明の革用メンテナンス剤は、シリコーンオイルを含む。シリコーンオイルは、主に、革製品の表面の柔らかさやなめらかを向上させる効果を有すると共に、本発明の革用メンテナンス剤を革製品の内部に閉じ込め、本発明のメンテナンス剤（特に水）の揮発を抑制する効果も有する。また、革製品の防汚性の向上にも寄与する。
【００１８】
本発明の革用メンテナンス剤中のシリコーンオイルの含有量（シリコーンオイルの質量／本発明の革用メンテナンス剤の質量×１００（％））は、０．５〜１５．０質量％である。シリコーンオイルの含有量が０．５質量％よりも少ないと、革の表面の柔らかさやなめらかさの向上に対する効果が不十分となり、革の防汚性向上の効果も低下する。また、革用メンテナンス剤が革から揮発しやすくなり、革を良い状態に長時間維持することが難しい。革表面の柔らかさやなめらかさなどをより優れた仕上がりとしたり、より長時間にわたって革を良い状態に保つためには、シリコーンオイルの含有量は、０．７質量％以上が好ましく、０．８質量％以上がより好ましい。また、その他の添加剤の有無等に応じて、１．０質量％以上や、２．０質量％以上、３．０質量％以上などとしてもよい。また、シリコーンオイルの含有量が１５．０質量％よりも多くなると、相対的にグリセリンや水の含有量が少なくなり、革全体を柔らかく仕上げることが困難となる。仕上がりにおける革全体の柔らかさやなめらかなどをより向上させるためには、シリコーンオイルの含有量は、１２．５質量％以下が好ましく、１１．５質量％以下がより好ましく、１０．０質量％以下がさらに好ましい。
【００１９】
シリコーンオイルは、ジメチルポリシロキサンや、ジメチルポリシロキサンの末端（両末端または片末端）や側鎖に有機基を導入した有機変性ポリシロキサンを用いることができる。
好ましいシリコーンオイルは、有機変性ポリシロキサンである。有機変性ポリシロキサンとしては、ポリエーテル基をジメチルポリシロキサンの末端や側鎖に導入したポリエーテル変性ポリシロキサンや、アミノ基をジメチルポリシロキサンの末端や側鎖に導入したアミノ変性ポリシロキサンなどを挙げることができる。
【００２０】
（グリセリン）
本発明の革用メンテナンス剤は、グリセリンを含む。グリセリンは、主に、水とともに、本発明の革用メンテナンス剤の革の内部への浸透性や保湿性を高め、革製品の柔らかさを向上させる効果を有するものである。
【００２１】
本発明の革用メンテナンス剤中のグリセリンの含有量（グリセリンの質量／本発明の革用メンテナンス剤の質量×１００（％））は、５．０〜３０．０質量％である。グリセリンの含有量が５．０質量％よりも少ないと、革用メンテナンス剤が革内部に浸透しにくく、仕上がりにおける革の柔らかさが不十分となる。革用メンテナンス剤の浸透性をより高め、革に対して十分な保湿効果を発揮し、革をより柔軟な仕上がりとするためには、グリセリンの含有量は、７．０質量％以上が好ましく、８．０質量％以上がより好ましい。また、グリセリンの含有量が３０．０質量よりも多くなると、革にべたつきが残りやすくなり、革の表面に汚れが付きやすくなったり、革用メンテナンス剤を乾燥させるために長時間を要する。べたつきのより少ない仕上がりとするためには、グリセリンの含有量は、２５．０質量％以下が好ましく、２３．０質量％以下がより好ましい。
【００２２】
また、グリセリンに対するシリコーンオイルの質量比（シリコーンオイルの質量／グリセリンの質量）は、０．１〜０．６が好ましく、０．１５〜０．５がより好ましい。このような質量比とすることで、革表面のべたつきが抑えられ、仕上がり（なめらかさや柔軟性）もより良くすることができる。
【００２３】
本発明の革用メンテナンス剤に用いることができるグリセリンとしては、精製グリセリンや濃グリセリンなどが挙げられる。
【００２４】
（水）
本発明の革用メンテナンス剤は、水を含む。水は、主に、グリセリンとともに、本発明の革用メンテナンス剤の革の内部への浸透性や保湿性を高め、革製品の柔らかさを向上させる効果を有するものである。さらに、本発明の革用メンテナンス剤の乾燥後のべたつきを緩和させる効果も有する。
【００２５】
本発明の革用メンテナンス剤中の水の含有量（水の質量／本発明の革用メンテナンス剤の質量×１００（％））は、４５．０〜９４．０質量％である。水の含有量が４５．０質量％よりも少ないと、革用メンテナンス剤が革内部に浸透しにくく、仕上がりにおける柔らかさが不十分となったり、革にべたつきが残りやすくなる。革用メンテナンス剤の浸透性をより高め、革をより柔らかい仕上がりとするためには、水の含有量は、５０．０質量％以上が好ましく、６０．０質量％以上がより好ましい。また、水の含有量が９４．０質量よりも多くなると、相対的にシリコーンオイルやグリセリンの含有量が少なくなるため、革に対する保湿効果が低下したり、本発明のメンテナンス剤が揮発しやすくなり、仕上がりにおける柔らかさが不十分となったり、革が劣化しやすくなる。革に対して十分な保湿効果を発揮し、革をより柔らかい仕上がりとするためには、水の含有量は、９０．０質量％以下が好ましく、８８．０質量％以下がより好ましい。
【００２６】
また、グリセリンに対する水の質量比（水の質量／グリセリンの質量）は、１．５〜１５が好ましく、２〜１０がより好ましい。このような質量比とすることで、革用メンテナンス剤の革内部への浸透性をより高めつつ、革表面のべたつきが抑えられ、仕上がり（なめらかさや柔軟性）もより良くすることができる。
【００２７】
水は、特に限定されず、上水、井戸水、イオン交換水、蒸留水、超純水等が挙げられる。
【００２８】
本発明の革用メンテナンス剤は、シリコーンオイルとグリセリンと水が主成分である。例えば、本発明の革用メンテナンス剤全量における、シリコーンオイルとグリセリンと水との合計の含有量（（シリコーンオイルの質量＋グリセリンの質量＋水の質量）／本発明の革用メンテナンス剤の質量×１００（％））は、７０質量％以上や、８０質量％以上、９０質量％以上、９５質量％以上などとすることができる。
【００２９】
本発明の革用メンテナンス剤は、シリコーンオイル、グリセリン、水以外のその他の成分を含んでもよい。本発明の革用メンテナンス剤に含むことができるその他の成分としては、界面活性剤、加脂剤、防腐剤、安定剤、ｐＨ調整剤等が挙げられる。中でも、本発明の革用メンテナンス剤は、シリコーンオイル、グリセリン、および水に加えて、界面活性剤や加脂剤を含むことが好ましい。
【００３０】
（界面活性剤）
本発明の革用メンテナンス剤は、界面活性剤を含むことが好ましい。界面活性剤を含むことで、メンテナンス剤中のシリコーンオイルの分散安定性が向上する。
【００３１】
本発明の革用メンテナンス剤中の界面活性剤の含有量（界面活性剤の質量／本発明の革用メンテナンス剤の質量×１００（％））は、シリコーンオイルが安定に分散できれば特に限定されず、例えば、０．０１質量％以上や、０．１質量％以上とすることができる。また、その上限も特に限定されず、例えば、５質量％以下や２．５質量％以下、２質量％以下、１質量％以下とすることができる。
【００３２】
本発明の革用メンテナンス剤に用いることができる界面活性剤は、アニオン界面活性剤、カチオン界面活性剤、ノニオン界面活性剤のいずれでもよく、シリコーンオイルの種類により適宜決定される。界面活性剤は、シリコーンオイルの種類にもよるが、ノニオン界面活性剤であることが好ましい。上記のように、本発明の革用メンテナンス剤は、加脂剤を含んでもよいが、加脂剤はアニオン性のものも多い。このような場合でも、ノニオン界面活性剤を用いることで、シリコーンオイルの分散性が影響されにくい。
【００３３】
ノニオン界面活性剤としては、ポリオキシエチレンアルキルエーテル、ポリオキシエチレンポリオキシプロピレンアルキルエーテル、ポリオキシプロピレンポリオキシエチレンアルキルエーテル、ポリオキシエチレンアルキルフェニルエーテル、ポリオキシエチレンポリオキシプロピレングリコール、ポリオキシエチレングリセリン脂肪酸エステル、ポリオキシエチレンソルビトール脂肪酸エステル、ポリエチレングリコール脂肪酸エステル、脂肪酸モノグリセリド、ポリグリセリン脂肪酸エステル、プロピレングリコール脂肪酸エステル、ソルビタン脂肪酸エステル、ポリオキシエチレンソルビタン脂肪酸エステル、ショ糖脂肪酸エステル、ポリオキシエチレンアルキルエステルなどが挙げられる。
【００３４】
中でも、エーテル型のノニオン界面活性剤であることが好ましく、ポリオキシエチレンアルキルエーテル、ポリオキシエチレンポリオキシプロピレンアルキルエーテル、ポリオキシプロピレンポリオキシエチレンアルキルエーテル、ポリオキシエチレンアルキルフェニルエーテル、およびポリオキシエチレンポリオキシプロピレングリコールからなる群から選択される１以上のノニオン系界面活性剤であることが好ましい。
【００３５】
安定剤や防腐剤は革の劣化を引き起こす場合もある。安定剤や防腐剤を含まない組成とすることで、本発明の革用メンテナンス剤の使用により、革を良い状態により長時間維持しやすい。そのため、本発明の革用メンテナンス剤の好ましい態様のひとつは、シリコーンオイルと、グリセリンと、水と、界面活性剤とからなる革用メンテナンス剤（ａ）である。革用メンテナンス剤（ａ）は、水とグリセリンからなる溶媒中にシリコーンオイルが分散した分散液の形態となる。
【００３６】
シリコーンオイルと、グリセリンと、水と、界面活性剤とからなる構成とすることで、特に、使用した革製品の表面に、革用メンテナンス剤によりシミが生じるという問題も起こりにくく（使用後の革に色むらが発生しにくく）、専門的な知識や技術がない一般的な消費者が日常的なメンテナンスのため使用しやすいものとすることができる。
例えば、染料で染色された革製品は、顔料で染色された革製品よりもメンテナンス剤によりシミなどが発生しやすい傾向にある。革用メンテナンス剤（ａ）は、水分の割合が高く、シリコーンオイルやグリセリンを均一に革製品に染みこませやすいため、染料で染色された革製品に用いてもシミが発生しにくい。そのため、未染色の革製品、顔料で染色された革製品、染料で染色された革製品などの様々な革製品のメンテナンスに好適に用いることができる。
【００３７】
革用メンテナンス剤（ａ）は、シリコーンオイルの含有量が０．７〜１２．５質量％、前記グリセリンの含有量が７．０〜２５．０質量％、前記水の含有量が、６０．０〜９２．０質量％であることが好ましい。より好ましくは、シリコーンオイルの含有量が１．０〜１２．５質量％、前記グリセリンの含有量が１０．０〜２５．０質量％、前記水の含有量が、６０．０〜８８．０質量％である。さらに好ましくは、シリコーンオイルの含有量が１．５〜１１．５質量％、前記グリセリンの含有量が１５．０〜２３．０質量％、前記水の含有量が、６３．０〜８３．０質量％である。
また、グリセリンに対する水の質量比は、２〜１３が好ましく、２〜８がより好ましく、２．５〜６がさらに好ましい。
【００３８】
（加脂剤）
本発明の革用メンテナンス剤は、加脂剤を含んでもよい。加脂剤により、革のシリコーンオイルやグリセリンの保持力を高め、革から油分が抜けにくくなり、革をより柔らかく仕上げることができる。そのため、より劣化が激しく硬くなった革も柔らかく仕上げることができる。
【００３９】
本発明の革用メンテナンス剤に用いることができる加脂剤としては、スルホン酸系加脂剤、硫酸系加脂剤、亜硫酸系加脂剤、リン酸系加脂剤などのアニオン性の加脂剤や、アルキルアミン系加脂剤などのカチオン性の加脂剤などが挙げられる。好適な加脂剤のひとつは、スルホン酸系加脂剤である。スルホン酸系加脂剤としては、直鎖アルキルベンゼンスルホン酸塩、αオレフィンスルホン酸塩、αスルホ脂肪酸アルキルエステル塩などのスルホン酸塩や、スルホン酸塩と基油（天然油や合成油など）を含む加脂剤などが挙げられる。
【００４０】
本発明の革用メンテナンス剤が加脂剤を含む場合、シリコーンオイルの含有量が、０．５〜１０．０質量％であり、グリセリンの含有量が、５．０〜２０．０質量％であり、水の含有量が、４５．０〜８９．０質量％であり、加脂剤の含有量が、５．０〜２０．０質量％であることが好ましい。より好ましくは、シリコーンオイルの含有量が、０．７〜７．５質量％であり、グリセリンの含有量が、７．０〜１５．０質量％であり、水の含有量が、６０．０〜８５．０質量％であり、加脂剤の含有量が、７．０〜１５．０質量％である。さらに好ましくは、シリコーンオイルの含有量が、０．８〜６．５質量％であり、グリセリンの含有量が、８．０〜１３．０質量％であり、水の含有量が、６５．０〜８３．０質量％であり、加脂剤の含有量が、８．０〜１３．０質量％である
また、グリセリンに対する水の質量比は、２〜１５が好ましく、４〜１２がより好ましく、５〜１０がさらに好ましい。
【００４１】
本発明の革用メンテナンス剤中の加脂剤の含有量（加脂剤の質量／本発明の革用メンテナンス剤の質量×１００（％））が少なすぎると、革のシリコーンオイルやグリセリンの保持力向上に対する効果が小さくなる。そのため、本発明の革用メンテナンス剤中の加脂剤の含有量は、５．０質量％以上が好ましく、７．０質量％以上がより好ましく、８．０質量以上がさらに好ましい。また、本発明の革用メンテナンス剤中の加脂剤の含有量が多すぎると、相対的にシリコーンオイルやグリセリン、水などの比率が少なくなるため、加脂剤による効果が発揮されにくく、結果として、仕上がりにおける革の柔らかやなめらかさが不十分となる傾向にある。そのため、本発明の革用メンテナンス剤中の加脂剤の含有量は、２０．０質量％以下が好ましく、１５．０質量％以下がより好ましく、１３．０質量％以下がさらに好ましい。
【００４２】
また、本発明の革用メンテナンス剤が加脂剤を含む場合、加脂剤に対するグリセリンの質量比（グリセリンの質量／加脂剤の質量）は、０．７〜１．３が好ましく、０．８〜１．２がより好ましい。また、加脂剤に対するシリコーンオイルの質量比（シリコーンオイルの質量／加脂剤の質量）は、０．１〜０．６が好ましく、０．１５〜０．５がより好ましい。このような質量比とすることで、加脂剤による革のシリコーンオイルやグリセリンの保持力向上の効果、シリコーンオイルやグリセリンによる革の柔らかさ向上の効果が十分に発揮され、革の仕上がり（なめらかさや柔軟性）をより良くすることができる。また、仕上がりの良い状態をより長時間維持することができる。
【００４３】
また、上記のように、安定剤や防腐剤は革の劣化を引き起こす場合もあるため、本発明の革用メンテナンス剤の好ましい態様のひとつは、シリコーンオイルと、グリセリンと、水と、界面活性剤と、加脂剤とからなる革用メンテナンス剤（ｂ）である。革用メンテナンス剤（ｂ）は、水とグリセリンからなる溶媒中にシリコーンオイルと加脂剤が分散した分散液の形態となる。
【００４４】
（本発明の革用メンテナンス剤の使用方法）
本発明の革用メンテナンス剤は、新品や使用中の革製品の手入れ（メンテナンス）のために用いることができる。本発明の革用メンテナンス剤は、液体であり、粘性が低いため、簡単に革製品の表面に均一な塗布をすることができる。
本発明の革用メンテナンス剤は、布や刷毛などを用いて革製品に塗布することで使用できる。本発明の革用メンテナンス剤を適量浸み込ませた布等で革製品を拭いて革に染みこませたり、本発明の革用メンテナンス剤を革製品の表面上に適量塗布し布等で均一に広げる使用方法とすることができる。また、毛皮や大きな革製品の全体により均等に塗布するために、本発明の革用メンテナンス剤を霧吹きなどの容器にいれ、革製品に噴霧してもよい。
【００４５】
また、本発明の革用メンテナンス剤に革製品を浸漬させることもできる。革製品を浸漬させる場合、浸漬時間が長すぎると、革製品が膨張し、乾燥後に割れなどを引き起こしやすくなるため、数分〜数十分（例えば、５〜２０分）程度で十分である。
【００４６】
本発明の革用メンテナンス剤の使用対象となる革は、牛、羊、山羊、豚、鹿、クロコダイル、ヘビ、サメ等の天然皮革が挙げられる。これらは、ヌメ革、オイルレザー、スエード、シュリンクレザー、ヌバック、エナメルレザー、銀付き革、ガラスレザーなどいずれでもよい。また、合成皮革や人工皮革であってもよい。
具体的な製品としては、コート、ジャンパー、ジャケット、グローブ等の衣服、ブーツやパンプス等の靴、バック、財布等の雑貨や、椅子やソファー等の家具等が挙げられる。
【００４７】
上記の革用メンテナンス剤（ａ）や革用メンテナンス剤（ｂ）のような構成であっても、１〜３年の使用が可能である。
【００４８】
［革用メンテナンス剤の製造方法］
本発明は、シリコーンオイルと、グリセリンと、水とを含む革用メンテナンス剤の製造方法であって、前記シリコーンオイルが水分散媒に分散した水中油滴型のシリコーンエマルションと、前記グリセリンと、希釈水とを混合する混合工程を有する製造方法（以下、「本発明の製造方法」と記載する場合がある。）に関するものとすることができる。
【００４９】
シリコーンオイルが分散した水中油滴型のシリコーンエマルションを用いることで、シリコーンオイルが安定に分散した革用コーティング剤を簡単に得ることができる。
シリコーンエマルションは、通常、シリコーンオイルを分散させるために、界面活性剤が使用されているため、本発明の製造方法とすることで、シリコーンオイルとグリセリンと、水と、界面活性剤とを含む革用コーティング剤を簡単に製造することができる。
【００５０】
また、混合工程において、シリコーンエマルションと、グリセリンと、希釈水との混合比は、シリコーンエマルションの組成や、その他の添加剤の有無などにより適宜決定されるものであるが、得られる革用メンテナンス剤全量における、前記シリコーンエマルションの含有量が５．０〜３０．０質量％、前記グリセリンの含有量が５．０〜３０．０質量％、前記希釈水の含有量が４０．０〜９０．０質量％となるように混合することが好ましい。
このような製造方法は、本発明の革用メンテナンス剤の製造方法として特に好適である。この場合、本発明の革用メンテナンス剤の水は、水分散媒と希釈水とからなる。
【００５１】
（水中油滴型のシリコーンエマルション）
水中油滴型のシリコーンエマルションは、シリコーンオイルが水分散媒に分散したものであり、分散質がシリコーンオイル、水分散媒が水である。
一般的な水中油滴型のシリコーンエマルションは、水とシリコーンオイルと界面活性剤とを混合し、内部にシリコーンオイルを取り込んだ界面活性剤のミセルを形成させることで、シリコーンオイルを水に分散させている。
【００５２】
シリコーンエマルションに含まれるシリコーンオイルとしては、上記のシリコーンオイルが挙げられ、有機変性ポリシロキサンであることが好ましい。
また、シリコーンエマルションに含まれる界面活性剤としては、上記の界面活性剤が挙げられ、ノニオン界面活性剤であることが好ましい。
シリコーンエマルション中のシリコーンオイルの含有量（シリコーンオイルの質量／シリコーンエマルションの質量×１００（％））は、特に限定されず、例えば、１０．０〜６５．０質量％や、１０．０〜５０．０質量％、２０．０〜４０．０質量％とすることができる。
シリコーンエマルション中のシリコーンオイルの液滴の粒径は特に限定されず、例えば、０．０５〜０．３μｍや０．１〜０．２μｍとすることができる。
【００５３】
具体的には、シリコーンエマルションとして、共栄社化学製のライトシリコーンＡ−５００、ライトシリコーンＡ−５４４、信越化学製のＰＯＬＯＮ−ＭＦ−１４、ＰＯＬＯＮ−ＭＦ−１４Ｅ、ＰＯＬＯＮ−ＭＦ−５１、ＰＯＬＯＮ−ＭＦ−１４ＥＣ、ＫＭ−９７７１、ダウ・東レ製のＦＺ−４６３４、ＦＺ−４６５８、ＳＭ−８７０９などを用いることができる。
【００５４】
本発明の製造方法に用いられる、グリセリンおよび希釈水は、本発明の革用メンテナンス剤に含まれるグリセリンおよび水と同様のものを用いることができる。
【００５５】
［混合工程］
混合工程は、シリコーンオイルが水分散媒に分散した水中油滴型のシリコーンエマルションと、グリセリンと、希釈水とを混合する工程である。
【００５６】
得られる革用メンテナンス剤は、シリコーンエマルションとグリセリンと希釈水が主成分である。例えば、得られる革用メンテナンス剤全量における、シリコーンエマルションとグリセリンと希釈水との合計の含有量（（シリコーンエマルションの質量＋グリセリンの質量＋希釈水の質量）／革用メンテナンス剤の質量×１００（％））は、５０質量％以上や、７０質量％以上、８０質量％以上、９０質量％以上、９５質量％以上などとすることができる。
【００５７】
シリコーンエマルションと、グリセリンと、希釈水との混合比は、得られる革用メンテナンス剤の革への浸透性や保湿効果、揮発のしにくさなどの観点を考慮して、使用する革製品の種類やシリコーンエマルションの組成、その他の成分の有無等に応じて適宜決定される。
【００５８】
得られる革用メンテナンス剤の革への浸透性をより高めるために、混合工程は、グリセリンに対する希釈水の質量比（希釈水の質量／グリセリンの質量）は、１．５〜１５が好ましく、２〜１０がより好ましい。
また、革をより柔らかくなめらかに、かつ、べたつきを抑えた仕上げとすることのできる革用メンテナンス剤とするために、グリセリンに対するシリコーンエマルションの質量比（シリコーンエマルションの質量／グリセリンの質量）は、０．７〜１．３が好ましく、０．８〜１．２がより好ましい。
【００５９】
また、混合工程は、得られる革用メンテナンス剤中のシリコーンエマルションの含有量（シリコーンエマルションの質量／革用メンテナンス剤の質量×１００（％））が、５．０〜３０．０質量％となるように混合することが好ましく、７．０〜２５．０質量％となるように混合することがより好ましく、８．０〜２３．０質量％となるように混合することがさらに好ましい。
【００６０】
また、混合工程は、得られる革用メンテナンス剤中のグリセリンの含有量（グリセリンの質量／革用メンテナンス剤の質量×１００（％））が、５．０〜３０．０質量％となるように混合することが好ましく、７．０〜２５．０質量％となるように混合することがより好ましく、８．０〜２３．０質量％となるように混合することがさらに好ましい。
【００６１】
また、混合工程は、得られる革用メンテナンス剤中の希釈水の含有量（希釈水の質量／革用メンテナンス剤の質量×１００（％））が、４０．０〜９０．０質量％となるように混合することが好ましく、５０．０〜８６．０質量％となるように混合することがより好ましく、５４．０〜８４．０質量％となるように混合することがさらに好ましい。
【００６２】
混合工程における、シリコーンエマルションと、グリセリンと、希釈水との混合順は特に限定されず、シリコーンエマルションおよびグリセリンの混合物と、希釈水とを混合してもよいし、シリコーンエマルションおよび希釈水の混合物と、グリセリンとを混合してもよいし、グリセリンおよび希釈水との混合物と、シリコーンエマルションとを混合してもよい。
また、混合工程において、シリコーンエマルションと、グリセリンと、希釈水以外に、加脂剤などの上記のその他の成分を混合してもよい。
【００６３】
一方、上記のとおり、安定剤や防腐剤は革の劣化を引き起こす場合もある。そのため、混合工程は、界面活性剤によりシリコーンオイルが水分散媒に分散した水中油滴型のシリコーンエマルションと、グリセリンと、希釈水とを混合することで、前記シリコーンオイルと、前記グリセリンと、前記水分散媒と、前記希釈水と、前記界面活性剤とからなる混合液を得る混合工程（ａ）とすることが好ましい。混合工程（ａ）を有する製造方法は、革用メンテナンス剤（ａ）の好適な製造方法である。この場合、革用メンテナンス剤（ａ）の水は、水分散媒と希釈水とからなる。
【００６４】
混合工程（ａ）は、得られる革用メンテナンス剤中のシリコーンエマルションの含有量が、５．０〜３０．０質量％となるように混合することが好ましく、１０．０〜２５．０質量％となるように混合することがより好ましく、１５．０〜２３．０質量％となるように混合することがさらに好ましい。
また、混合工程（ａ）は、得られる革用メンテナンス剤中のグリセリンの含有量が、５．０〜３０．０質量％となるように混合することが好ましく、１０．０〜２５．０質量％となるように混合することがより好ましく、１５．０〜２３．０質量％となるように混合することがさらに好ましい。
また、混合工程（ａ）は、得られる革用メンテナンス剤中の希釈水の含有量が、４０．０〜９０．０質量％となるように混合することが好ましく、５０．０〜８０．０質量％となるように混合することがより好ましく、５４．０〜７０．０質量％となるように混合することがさらに好ましい。
【００６５】
また、混合工程は、界面活性剤によりシリコーンオイルが水分散媒に分散した水中油滴型のシリコーンエマルションと、グリセリンと、希釈水と、加脂剤とを混合することで、前記シリコーンオイルと、前記グリセリンと、前記水分散媒と、前記希釈水と、前記界面活性剤と、前記加脂剤とからなる混合液を得る混合工程（ｂ）とすることが好ましい。混合工程（ｂ）を有する製造方法は、革用メンテナンス剤（ｂ）の好適な製造方法である。この場合、革用メンテナンス剤（ｂ）の水は、水分散媒と希釈水とからなる。
【００６６】
混合工程（ｂ）は、得られる革用メンテナンス剤中のシリコーンエマルションの含有量が、５．０〜２０．０質量％となるように混合することが好ましく、７．０〜１５．０質量％となるように混合することがより好ましく、８．０〜１３．０質量％となるように混合することがさらに好ましい。
また、混合工程（ｂ）は、得られる革用メンテナンス剤中のグリセリンの含有量が、５．０〜２０．０質量％となるように混合することが好ましく、７．０〜１５．０質量％となるように混合することがより好ましく、８．０〜１３．０質量％となるように混合することがさらに好ましい。
また、混合工程（ｂ）は、得られる革用メンテナンス剤中の希釈水の含有量が、４０．０〜８５．０質量％となるように混合することが好ましく、５５．０〜７９．０質量％となるように混合することがより好ましく、６１．０〜７６．０質量％となるように混合することがさらに好ましい。
また、混合工程（ｂ）は、得られる革用メンテナンス剤中の加脂剤の含有量（加脂剤の質量／革用メンテナンス剤の質量×１００（％））が、５．０〜２０．０質量％となるように混合することが好ましく、７．０〜１５．０質量％となるように混合することがより好ましく、８．０〜１３．０質量％となるように混合することがさらに好ましい。
【実施例】
【００６７】
以下、実施例により本発明を更に詳細に説明するが、本発明は、その要旨を変更しない限り以下の実施例に限定されるものではない。
【００６８】
［実施例１］
［実施例１−１］
シリコーンエマルション（１）（アミノ変性シリコーン３５ｗｔ％、ポリオキシエチレンアルキルエーテル１〜５ｗｔ％）：精製グリセリン（阪本薬品工業株式会社製）：希釈水（上水）＝２５：２５：５０の質量比で、室温で、混合し、革用メンテナンス剤（Ａ１）（シリコーンオイル含有量８．７５質量％）を調製した。
【００６９】
［実施例１−２、実施例１−３、比較例１−１〜比較例１−４］
シリコーンエマルション（１）、精製グリセリン、希釈水の混合比を表１に示す質量比率とした以外は実施例１−１と同様にして、革用メンテナンス剤を調製した。
【００７０】
［評価］
革試料として、使用により硬くなり、表面にざらつきがある牛スウェード革の鞄から５ｃｍ×５ｃｍの試験片を切り出して革試料とした。革用メンテナンス剤を適量染み込ませた布で、革試料を拭いて、革用メンテナンス剤を革試料に馴染ませた。室温で３０分放置し乾燥させた後、革試料の風合い（柔軟性）、手触り（べたつき、なめらかさ）を、以下の基準で評価した。結果を表１に示す。
【００７１】
・柔軟性（風合い）
◎：メンテナンス前と比べて、とても良好
〇：メンテナンス前と比べて、良好
△：メンテナンス前と比べて、やや良好
×：メンテナンス前と同じ
【００７２】
・べたつき（手触り）
〇：べたつきがなく良好
△：ややべたつきがある
×：べたつきがある
【００７３】
・なめらかさ（手触り）
◎：メンテナンス前と比べて、とても良好
〇：メンテナンス前と比べて、良好
△：メンテナンス前と比べて、やや良好
×：メンテナンス前と同じ
【００７４】
【表１】
2020180172.tif 000002
【００７５】
［実施例２］
［実施例２−１］
シリコーンエマルション（２）（アミノ変性シリコーン４０ｗｔ％、ポリオキシエチレンアルキルエーテル１〜５ｗｔ％）：精製グリセリン（阪本薬品工業株式会社製）：加脂剤（アニオン性、スルホン酸エステル塩と合成油含有）：希釈水（上水）＝１５：１５：１５：５５の質量比で、室温で、混合し、革用メンテナンス剤（Ｂ１）（シリコーンオイル含有量６．０質量％）を調製した。
【００７６】
［実施例２−２、比較例２−１〜比較例２−４］
シリコーンエマルション（２）、精製グリセリン、加脂剤、希釈水の混合比を表２に示す質量比率とした以外は実施例２−１と同様にして、革用メンテナンス剤を調製した。
【００７７】
革試料として、使用により硬くなり、表面にざらつきがある牛革のベルトから３ｃｍ×５ｃｍの切り出した試験片を用いて、実施例１と同様の評価を行った。結果を表２に示す。
【００７８】
【表２】
2020180172.tif 000003
【００７９】
［実施例３］
シリコーンエマルション（３）（共栄社化学製、ライトシリコーンＡ−５４４）：精製グリセリン（阪本薬品工業株式会社製）：希釈水（上水）＝２０：２０：８０の質量比で、室温で、混合し、革用メンテナンス剤（Ｃ１）を調製した。
【００８０】
調整した革用メンテナンス剤を霧吹き容器に入れて、羊革製の財布に全体的に吹き付けた。次いで、タオルを用いて、吹き付けた革用メンテナンス剤を財布に染みこませ、室温で３０分静置し、乾燥させた。乾燥後のバッグは、柔らかく、表面のべたつきもなくなめらかであった。また、使用前に見られた財布の汚れも目立たないものとなった。
【００８１】
［実施例４］
シリコーンエマルション（３）（共栄社化学製、ライトシリコーンＡ−５４４）：精製グリセリン（阪本薬品工業株式会社製）：加脂剤（Ｃｌａｒｉａｎｔ社製、Ｄｅｒｍｉｎｏｌ（登録商標）ＨＳＰ、アニオン性、スルホン酸エステル塩と合成油含有）：希釈水（上水）＝１０：１０：１０：７０の質量比で、室温で、混合し、皮革用メンテナンス剤（Ｄ１）を調製した。
【００８２】
調整した革用メンテナンス剤を霧吹き容器に入れて、牛革製のシューズに全体的に吹き付けた。次いで、タオルを用いて、吹き付けた革用メンテナンス剤をグローブに染みこませ、室温で３０分静置し、乾燥させた。乾燥後のグローブは、柔らかく、表面のべたつきもなくなめらかであった。また、使用前に見られたグローブの汚れも目立たないものとなった。
【産業上の利用可能性】
【００８３】
本発明の革用メンテナンス剤は、消費者が、種々の革製品を手軽にメンテナンスするために用いることができ、産業上有用である。
【手続補正書】
【提出日】令和1年8月1日(2019.8.1)
【手続補正１】
【補正対象書類名】特許請求の範囲
【補正対象項目名】全文
【補正方法】変更
【補正の内容】
【特許請求の範囲】
【請求項１】
シリコーンオイルと、グリセリンと、水とを含む革用メンテナンス剤であり、
前記シリコーンオイルの含有量が、０．５〜１５．０質量％であり、
前記グリセリンの含有量が、５．０〜３０．０質量％であり、
前記水の含有量が、４５．０〜９４．０質量％であり、
前記革用メンテナンス剤全量における、前記シリコーンオイルと前記グリセリンと前記水との合計の含有量が９０質量％以上である革用メンテナンス剤。
【請求項２】
シリコーンオイルと、グリセリンと、水と、加脂剤とを含む革用メンテナンス剤であり、
前記シリコーンオイルの含有量が、０．５〜１０．０質量％であり、
前記グリセリンの含有量が、５．０〜２０．０質量％であり、
前記水の含有量が、４５．０〜８９．０質量％であり、
前記加脂剤の含有量が、５．０〜２０．０質量％であり、
前記革用メンテナンス剤全量における、前記シリコーンオイルと前記グリセリンと前記水との合計の含有量が８０質量％以上である革用メンテナンス剤。
【請求項３】
界面活性剤を含む請求項１または２に記載の革用メンテナンス剤。
【請求項４】
前記シリコーンオイルと、前記グリセリンと、前記水と、界面活性剤とからなる請求項１に記載の革用メンテナンス剤。
【請求項５】
前記シリコーンオイルと、前記グリセリンと、前記水と、界面活性剤と、前記加脂剤とからなる請求項２に記載の革用メンテナンス剤。
【請求項６】
シリコーンオイルと、グリセリンと、水とを含む革用メンテナンス剤の製造方法であって、
前記シリコーンオイルが水分散媒に分散した水中油滴型のシリコーンエマルションと、前記グリセリンと、希釈水とを混合する混合工程を有し、
前記混合工程において、前記革用メンテナンス剤の全量における、前記シリコーンエマルションの含有量が５．０〜３０．０質量％、前記グリセリンの含有量が５．０〜３０．０質量％、前記希釈水の含有量が４０．０〜９０．０質量％となるように混合する製造方法。